Brevet FR3079520A1 (20191004)

REVENDICATIONS1 - Feuille thermoformable (1) à base d'une matière plastique, ladite matière plastique étant un polyéthylène téréphtalate ou un polypropylène, ladite feuille thermoformable (1) comprenant au moins une couche noire (3,\n<CLM>\1\tde ladite matière plastique, ladite couche noire (3,\n<CLM>\1\tcontenant du noir de carbone (4) lui conférant sa couleur noire opaque, caractérisée en ce que ladite couche noire (3,\n<CLM>\1\tcontient en outre au moins un deuxième colorant (5), ledit au moins un deuxième colorant (5) conférant à ladite feuille thermoformable (1) un pouvoir réfléchissant pour un rayonnement détectable par spectroscopie dans le proche infrarouge. 2 - Feuille thermoformable (1) selon la revendication 1, caractérisée en ce que ledit au moins un deuxième colorant (5) est un autre colorant minéral. 3 - Feuille thermoformable (1) selon l'une des revendications 1 ou 2, caractérisée en ce que ledit au moins un deuxième colorant (5) est l'oxyde de titane. 4 - Feuille thermoformable (1) selon l'une quelconque des revendications 1 à 3, caractérisée en ce que ledit au moins un deuxième colorant (5) est présent en quantité en poids supérieure à celle du noir de carbone (4). 5 - Feuille thermoformable (1) selon l'une quelconque des revendications 1 à 4, caractérisée en ce que ladite couche noire (3) constitue une couche unique de la feuille thermoformable (1). 6 - Feuille thermoformable (1) selon l'une quelconque des revendications 1 à 4, caractérisée en ce que ladite couche noire (3) est recouverte, sur au moins l'une de ses faces, par une couche superficielle (2) en ladite matière plastique dépourvue de noir de carbone. 7 - Feuille thermoformable (1) selon l'une quelconque des revendications 1 à 4, caractérisée en ce que ladite couche noire (3) est recouverte, sur l'une et l'autre de ses faces, par une couche superficielle (2,\n<CLM>\1\ten ladite matière plastique dépourvue de noir de carbone. 8 - Feuille thermoformable (1) selon l'une des revendications 6 ou 7, caractérisée en ce que ladite couche noire (3) a une épaisseur comprise entre 0.2 mm et 1.2 mm, et la ou les couches superficielles (2,\n<CLM>\1\tont une épaisseur comprise entre 10 % et 22 % de l'épaisseur de la couche noire (3). 9 - Feuille thermoformable (1) selon la revendication 8, caractérisée en ce que ladite couche noire (3) contient du noir de carbone (4) en quantité comprise entre 0.5 % et 2 % en poids, avantageusement 1 % en poids environ, et contient de 7260FDEP.docz 12 l'oxyde de titane (5) en quantité en poids supérieure à la quantité de noir de carbone (4), avantageusement 1.5 % en poids environ. 10 - Feuille thermoformable (1) selon l'une quelconque des revendications 1 à 9, caractérisée en ce que ladite couche noire (3,\n<CLM>\1\tcomprend 5 des chutes de thermoformage. 11 - Feuille thermoformable (1) selon l'une quelconque des revendications 1 à 4, caractérisée en ce que ladite couche noire (3) est une couche superficielle qui recouvre, sur l'une de ses faces, une couche principale (20) en ladite matière plastique essentiellement dépourvue de noir de carbone. 10 12 - Feuille thermoformable (1) selon l'une quelconque des revendications 1 à 4, caractérisée en ce qu'elle comprend deux couches noires (3,\n<CLM>\1\tsuperficielles de ladite matière plastique qui recouvrent respectivement l'une et l'autre des faces principales d'une couche principale (20) en ladite matière plastique essentiellement dépourvue de noir de carbone. 15 13- Feuille thermoformable (1) selon l'une des revendications 11 ou 12, caractérisée en ce que ladite couche principale (20) comprend des chutes de thermoformage. 14 - Feuille thermoformable (1) selon l'une quelconque des revendications 11 à 13, caractérisée en ce que ladite couche principale (20) en 20 ladite matière plastique a une épaisseur comprise entre 0.2 mm et 1.2 mm, la ou les couches noires (3,\n<CLM>\1\tsuperficielles ont une épaisseur comprise entre 10 % et 22 % de l'épaisseur de la couche principale (20), et la ou les couches noires (3,\n<CLM>\1\tcontiennent du noir de carbone (4) en quantité comprise entre 2 % et 4 % en poids, avantageusement 3 % en poids environ, et contiennent une quantité d'oxyde de 25 titane (5) supérieure à celle du noir de carbone (4), comprise entre 4 % et 6 % en poids, avantageusement 5 % en poids environ. 15 - Produit réalisé par thermoformage d'une feuille thermoformable (1) selon l'une quelconque des revendications 1 à\n<CLM>\1\t16 - Utilisation d'une feuille thermoformable (1) selon l'une quelconque 30 des revendications 1 à 14 pour la fabrication d'un produit thermoformé.